(57)【要約】【課題】優れた塗布性等を有しながら、塗布後の爪にきれいなマーブル状外観を付与することができ、この塗布色と美爪料自体の外観が同一または類似な美爪料を提供すること。【解決手段】少なくとも皮膜形成成分および溶剤成分を含有する不透明な美爪料基剤に、着色繊維を含有してなるマーブル様美爪料。【選択図】図１
2015098441.tif 000002
【特許請求の範囲】
【請求項１】
少なくとも皮膜形成成分および溶剤成分を含有する不透明な美爪料基剤に、着色繊維を含有してなるマーブル様美爪料。
【請求項２】
前記美爪料基剤が、１００μｍの塗布厚で白と黒に塗り分けた隠蔽率試験紙に塗布し、乾燥後に測定した黒バックのＬ値と白バックのＬ値の差ΔＬが、絶対値で２０ないし６５である請求項１記載のマーブル様美爪料。
【請求項３】
前記美爪料基剤と、前記着色繊維が異なる色調である請求項１または２に記載のマーブル様美爪料。
【請求項４】
前記着色繊維が、着色繊維自体のＬ値、ａ値およびｂ値と、前記美爪料基剤のＬ値、ａ値およびｂ値との差であるΔＬ、ΔａおよびΔｂから下式
ΔＥ＝（ΔＬ２＋Δａ２＋Δｂ２）１／２
に従って求めた色差（ΔＥ）が、３０以上である請求項１または２記載のマーブル様美爪料。
【請求項５】
着色繊維の長さが０.１ｍｍ以上５ｍｍ以下である請求項１〜４のいずれかの項に記載の美爪料。
【請求項６】
着色繊維の太さが０.０１デニール以上２０デニール以下である請求項１〜５のいずれかの項に記載の美爪料。
【請求項７】
透明容器に充填してなる請求項１〜６のいずれかの項に記載のマーブル様美爪料。
【発明の詳細な説明】
【技術分野】
【０００１】
本発明は、着色繊維を含有する美爪料に関し、更に詳細には、爪に塗布、乾燥した後の外観や、透明容器に充填した際の外観がマーブル（大理石）様となる美爪料に関する。
【背景技術】
【０００２】
美爪料は、幅広い色調を要求されるポイントメイクアップ化粧料の一つであり、これには、化粧効果を上げるために、有機顔料、無機顔料等の着色剤、パール剤、ラメ等の光輝性粉体が幅広く使用、配合されている。また、近年では、より化粧効果を高める技術として、表面の凹凸形状により三次元的な光沢効果が得られるホログラムラメを配合する技術（特許文献１）や、従来にない高彩度な化粧膜を得る高彩度着色剤で着色し、表面処理された繊維を配合する技術（特許文献２）などが知られている。
【０００３】
ところで最近、メークアップ化粧料の市場では見た目の新規な化粧料が好まれ、様々な外観の化粧品が開発されている。例えば、異なる色合いが不均一に混ざり合う独特な大理石様の仕上がり（マーブルタッチ）を有する化粧料がある。これらは、複数の色が異なる化粧料を、不均一に混合して固型化した固型化粧料では知られていたが（特許文献３）、液状化粧料では、使用の度に化粧料が攪拌されてしまい、マーブル調を維持することが難しかったり、外観の模様を仕上がりの化粧膜に反映させることができなかった。美爪料（ネイルカラー）に適用できることも示されている（特許文献４）が、外観の模様を化粧膜に反映させる点については言及されていない。また、美爪料でマーブル様の塗布膜を得るためには、複数の美爪料を塗布して乾燥する前に筆等で混ぜ合わせ、模様を作る方法が提案されているが、きれいな模様を得る為には技術が必要であった。
【先行技術文献】
【特許文献】
【０００４】
【特許文献１】特開２００１−４８７７４号公報
【特許文献２】特開２０００−３１９１３２号公報
【特許文献３】特開昭６３−０１４７０９号公報
【特許文献４】特開２００２−３７０９３３号公報
【特許文献５】特開平３−１０１６１１号公報
【特許文献６】特開２００９−０５７３２４号公報
【発明の概要】
【発明が解決しようとする課題】
【０００５】
本発明は、上記現状においてなされたものであり、優れた塗布性等を有しながら、塗布後の爪にきれいなマーブル状外観を付与することのできる美爪料、更にできれば塗布色と美爪料自体の外観が同一または類似な美爪料を提供することである。
【課題を解決するための手段】
【０００６】
本発明者は、上記課題を解決すべく、美爪料について鋭意研究していたところ、隠蔽性を有する不透明な美爪料基剤中に、美爪料基剤とは異なる色で着色された着色繊維を配合することで、透明容器に充填した際の外観や、爪に塗布、乾燥した後の外観がマーブル（大理石）様となることを見出し、本発明を完成した。
【０００７】
すなわち本発明は、少なくとも皮膜形成成分および溶剤成分を含有する不透明な美爪料基剤に、着色繊維を含有してなるマーブル様美爪料である。
【発明の効果】
【０００８】
本発明の美爪料は、優れた塗布性等を有しながら、塗布後の爪にきれいなマーブル様の外観を付与することのできるものであり、更に美爪料自体の外観が塗布色と同一または類似な美爪料であって、商品性の高いものである。
【図面の簡単な説明】
【０００９】
【図１】実施例１で得た美爪料のうち、発明品１ないし３についての透明容器に充填した時の外観を示す写真である。
【図２】実施例１で得た美爪料のうち、比較品１、３および４についての透明容器に充填した時の外観を示す写真である。
【発明を実施するための形態】
【００１０】
本発明の美爪料は、上記したように不透明な美爪料基剤に、着色繊維を含有するマーブル様美爪料である。
【００１１】
本明細書において、マーブル様美爪料とは、爪に塗布した後の外観がマーブル（大理石）と類似した模様を呈するものである。含有される着色繊維が絡まりあうように、美爪料に分散して、独特のマーブル様となり、美爪料自体の外観も同一または類似のマーブル様であるものをいう。この透明容器に充填したマーブル様外観の例を、図１に示す。
【００１２】
本発明の美爪料基剤は、少なくとも皮膜形成成分および溶剤を含有するものである。
【００１３】
このうち皮膜形成成分としては、通常の美爪料に用いられるものであれば特に限定されず、使用することができる。その具体的な例としては、ニトロセルロース、フタル酸系アルキッド樹脂、トルエンスルホンアミド樹脂、トルエンスルホンアミドエポキシ樹脂、（メタ）アクリル酸アルキル（共）重合体、安息香酸ショ糖エステル、（アクリル酸アルキル／ジメチコン）共重合体、（メタ）アクリル酸アルキル・スチレン共重合体、（アジピン酸／ネオペンチルグリコール／無水トリメリト酸）コポリマー、(無水フタル酸／無水トリメリト酸／グリコールズ)コポリマー、（メタ）アクリル酸アルキル・アクリロニトリル・スチレン共重合体、ポリ酢酸ビニル、ポリビニルアルコール、ポリビニルピロリドン、シリコーン樹脂などが挙げられる。
【００１４】
これら皮膜形成成分は、１種で、または２種以上組み合わせて使用することができるが、ニトロセルロースを使用することが好ましく、これにトルエンスルホンアミドエポキシ樹脂や、アクリル酸アルキル・スチレン共重合体を併用したものも好ましい。なお、上記ニトロセルロースの市販品としては、例えば、硝化綿Ｈ１／２、Ｈ１／４、Ｈ１／８、Ｌ１／２、Ｌ１／４（すべて旭化成工業（株）製）等が挙げられる
【００１５】
美爪料基剤中の皮膜形成成分の配合量は特に限定されないが、美爪料組成中、５〜５０質量％(以下、％とする）が好ましく、特に１０〜３５％が好ましい。
【００１６】
また溶剤としては、酢酸エチル、酢酸ブチル、イソプロピルアルコール、エタノール、ブタノール、メチルエチルケトン、アセトン、ヘプタン、ヘキサン、トルエン、キシレン等の有機溶媒や、水等が挙げられ、これらの１種又は２種以上用いることができる。
【００１７】
溶剤の配合量は、通常の美爪料に配合されている量であれば、特に限定されないが、４０％〜９０％程度とすることが好ましい。
【００１８】
一般に美爪料には、ゲル化剤や顔料等として粉体成分を含むこともあるが、本発明では、美爪料基剤を所定の不透明とするために、これ以外に必要な量および質の隠蔽性粉体を配合することが好ましい。このような隠蔽性粉体としては、酸化チタン、酸化亜鉛、酸化セリウム、硫酸バリウム等の白色無機顔料、酸化鉄、カーボンブラック、酸化クロム、水酸化クロム、紺青、群青等の有色無機顔料、タルク、白雲母、金雲母、紅雲母、黒雲母、合成雲母、セリサイト、カオリン、酸化アルミニウム、酸化マグネシウム、炭酸カルシウム等の白色体質粉体等が挙げられる。
【００１９】
この中でも、美爪料基剤を不透明とするのに十分な隠蔽性を与えるものとして、酸化チタン、酸化セリウム、酸化亜鉛等の白色顔料や、酸化鉄、コンジョウ、グンジョウ等の有色顔料を挙げることができる。また、その粒径は、０.１ないし５μｍ程度であることが好ましい。更にその配合量は、美爪料基剤に対して、０.０３〜７％であり、好ましくはは０.１〜５％、更に好ましくは０.２〜２％である。
【００２０】
なお、本発明の美爪料基剤において、含有する着色繊維が良好なマーブル状を呈するために、更に粘土鉱物を含有させることが好ましい。粘土鉱物としては、モンモリロナイト、ヘクトライト等があげられ、市販品としてベントン２７、ベントン３８（ＮＬインダストリ−社製）やルーセンタイト(コープケミカル社)等を挙げることができる。このような粘土鉱物は、美爪料基剤に対し、０.１〜５％、更には０.５〜３％配合されることが好ましい。
【００２１】
本発明の美爪料基剤には、さらに必要に応じて、無水ケイ酸等のゲル化剤；フタル酸エステル系、クエン酸アセチルトリブチルなどクエン酸エステル、カンファ等の可塑剤；上記以外の顔料、染料、パール剤等の着色剤；上記以外の粉体等を配合することができる。また、希釈剤、粘度調整剤、油剤、界面活性剤、紫外線吸収剤、褪色防止剤、酸化防止剤、消泡剤、保湿剤、薬剤、香料、無機酸、有機酸等も適量配合することができる。
【００２２】
本発明に用いられる着色繊維は、通常、化粧料に使用されるナイロン、ポリエチレンテレフタレート、ポリプロピレン、ポリカーボネイト、ポリメチルメタクリレート、ポリエステル等の繊維を、適切な着色剤を使用して着色したものである。
【００２３】
この着色繊維は、０.０１〜２０デニール（以下、単に「Ｄ」と示す）程度の太さで、０.１〜５ｍｍ程度長さのものであり、好ましい太さは３〜１０Ｄ、好ましい長さは０.５〜３ｍｍであり、０.５〜７％、更には１〜５％、更に好ましくは１〜３％含有されることが好ましい。
【００２４】
なお、種々の効果を目的として美爪料中に繊維を配合することは、特許文献５ないし６等で既に公知であるが、これらのいずれにもマーブル様の外観を得るために着色繊維を使用することは開示されていない。
【００２５】
本発明において、マーブル様外観を得るには、不透明な美爪料基剤の隠蔽度、および美爪料基剤と含有される着色繊維との色差の調整が必要である。
【００２６】
すなわち、美爪料基剤が、次の試験方法で測定した後の隠蔽度（ΔＬ）が絶対値で２０〜６５、更には３０〜５０の範囲であることが好ましい。この範囲であると、良好なマーブル様外観が得られる。
【００２７】
［隠蔽性試験］
美爪料基剤を、ドクターブレードを用いて１００μｍの厚さで隠蔽率試験紙（ＴＰ技研社製）上に塗膜を形成する。これを乾燥後、分光測色装置（MINOLTA CM-503d）を用い、隠蔽率試験紙の黒バックのＬ値と、白バックのＬ値を測定し、その差ΔＬを隠蔽度とする。
【００２８】
また、以下の方法で求めた、美爪料基剤と含有される着色繊維の色差（ΔＥ）が３０以上、更には３５以上であることが好ましい。
【００２９】
［色差試験］
美爪料基剤はドクターブレードを用いて４００μｍの厚さでガラス板状に塗膜を形成、乾燥したもの、着色繊維はガラスセル（３０Φ、１５ｍｍ）に充填したものを色差計（日本電色色差計SE-2000）を用い、Ｌ値、ａ値およびｂ値を測定し、美爪料基剤と着色繊維Ｌ値、ａ値およびｂ値の差（ΔＬ、ΔａおよびΔｂ）から、下式に従って色差（ΔＥ）を求める。
【００３０】
ΔＥ＝（ΔＬ２＋Δａ２＋Δｂ２）１／２
【００３１】
本発明において、マーブル様美爪料は、粘度は少なくとも１０００ｍＰａ・ｓ以上、更には３０００ｍＰａ・ｓ以上であると、外観や塗布膜のマーブル調を得るのに好ましく、２００００ｍＰａ・ｓ以下、更には１５０００ｍＰａ・ｓ以下であるものが、塗布のしやすさの点において好ましい。
【００３２】
本発明の美爪料は、常法に従い、上記した各成分を、上記のマーブル様になる条件で適宜配合し、例えば、ディスパーズミルやホモミキサー等の機器を用いて均一に混合、分散することによって調製することができる。
【００３３】
以上のようにして得られた本発明の美爪料は、ネイルカラー、トップコートなどとすることができる。また、充填する容器としては、刷毛等の塗布体付きのネイルカラー容器、チューブ容器等、特に限定されないが、透明な容器に充填したものであると、外観特徴を訴求する点で好ましい。
【実施例】
【００３４】
次に試験例および実施例を挙げ、本発明をより詳しく説明するが、本発明はこれらの実施例等により何ら制約されるものではない。
【００３５】
試  験  例  １
隠蔽性試験：
下記美爪料基剤に酸化チタン（平均粒径０.２５μｍ；石原産業社製）を０.１〜２.５％になるように加え、十分に攪拌して試験試料を調製した。半分が白、半分が黒の隠蔽率試験紙（ＴＰ技研社製）を用意し、この上にドクターブレードを用いて１００μｍの厚さで試験試料を塗布し、塗膜を形成した。これを乾燥した後、分光測色装置（MINOLTA CM-503d）を用い、黒バックのＬ値と白バックのＬ値を測定し、その差ΔＬを測定した。この結果を表１に示す。
【００３６】
＜美爪料基剤＞                                （％）
ニトロセルロース                              １０
トルエンスルホンアミドエポキシ樹脂              ５
アクリル酸アルキル・スチレン共重合体            ５
フタル酸系アルキッド樹脂                        ５
酢酸エチル                                    ２０
酢酸ブチル                                    残量
イソプロピルアルコール                          ５
ブタノール                                      ２
クエン酸アセチルトリブチル                      ５
ｄｌ−カンフル                                  ３
有機変性ベントナイト                            １
無水ケイ酸                                      ０.５
オキシベンゾン                                  ０.５
【００３７】
【表１】
2015098441.tif 000003
【００３８】
試  験  例  ２
色差測定試験：
まず、ナイロン繊維を、それぞれ４色に染め上げた着色繊維（６Ｄ、２ｍｍ）を用意し、それらのＬ値、ａ値およびｂ値を測定した。同様にして、試験例１で用いた試料１〜４についてもＬ値、ａ値およびｂ値を測定した。
【００３９】
次いで、各着色繊維と試料１〜４のＬ値、ａ値およびｂ値の差（ΔＬ、ΔａおよびΔｂ）から、下式に従って色差（ΔＥ）を求めた。
【００４０】
ΔＥ＝（ΔＬ２＋Δａ２＋Δｂ２）１／２
【００４１】
【表２】
2015098441.tif 000004
【００４２】
実  施  例  １
ネイルカラー：
試験例１で使用した美爪料基剤を使用し、表３に示す処方および下記製法で、本発明品１〜８及び比較品１〜４のネイルカラーを調製した。得られたネイルカラーについて、ａ.透明容器に充填したネイルカラーのマーブル外観（化粧料外観）、ｂ. ネイルカラーの塗布膜のマーブル外観（塗布膜外観）を下記評価基準により官能評価した。その結果もあわせて表３に示す。
【００４３】
［化粧料外観］
容器前面からネイルカラーがマーブル様外観を呈しているかを目視にて観察、下記判定基準により判定した。
＜判定基準＞
（判定）：（評価）
◎    ：美麗なマーブル様外観を呈している
○    ：マーブル様外観を呈している
△    ：ややマーブル様外観を呈している
×    ：マーブル様外観を呈しない
【００４４】
［塗布膜外観］
化粧品専門パネル１０名に使用してもらい、塗布膜がマーブル様の外観を呈しているかを下記評価基準により評価してもらい、全パネルの評点の平均点を下記判定基準に従って判定した。
【００４５】
＜評価基準＞
（評点）：（評価）
３点  ：美麗なマーブル様外観を呈している
２点  ：マーブル様外観を呈している
１点  ：ややマーブル様外観を呈している
０点  ：マーブル様外観を呈しない
【００４６】
＜判定基準＞
（判定）：（評価）
◎    ：２.５点以上
○    ：１.５点以上、２.５点未満
△    ：１点以上、１.５点未満
×    ：１点未満
【００４７】
【表３】
2015098441.tif 000005
【００４８】
(製  法)
Ａ.（１）に（２）〜（６）を加え、均一に混合、無色透明ガラスの筆付き容器に充填して美爪料を得た。
【００４９】
表３に示すように、発明品１〜８はネイルカラーは、外観、塗布膜共にマーブル様を呈するものであった。一方比較品１〜４は外観、塗布膜共にマーブル様を呈するものではなかった。無色の干渉繊維を配合した比較品１では、外観が白色均一となり、着色光輝性粉体を配合した比較品２、３は光輝性粉体が均一に分散するものであり、マーブル様の外観、塗布膜は得られなかった。また透明ネイルカラー着色繊維を配合した比較品４もマーブル様を呈するものではなく、着色繊維の沈殿が見られた。
【００５０】
実  施  例  ２
ネイルカラー：
（成分）                                    （％）
（１）酢酸ブチル                                ３２
（２）酢酸エチル                                残量
（３）ニトロセルロース                          １２
（４）フタル酸系アルキッド樹脂                    ４
（５）イソプロピルアルコール                      ４.５
（６）クエン酸アセチルトリブチル                  ５
（７）トシルアミド／エポキシ樹脂                  ４
（８）ショ糖イソ酪酸エステル                      ３
（９）ステアラルコニウムヘクトライト              １
（10）スチレン／アクリル樹脂                      １
（11）オキシベンゾン−３                          ０.１
（12）ジメチコン                                  ０.０１
（13）トコフェロール                              ０.１
（14）香料                                        ０.２
（15）酸化チタン                                  ０.２
（16）黄酸化鉄                                    ０.００５
（17）酸化チタン被覆ガラスフレーク※３            ０.３
（18）酸化チタン被覆合成金雲母※４                ０.３５
（19）赤着色繊維（６Ｄ  ２ｍｍ）                  ２
※３：マイクログラス  メタシャイン  ＭＴ１０８０ＲＹ(日本板硝子社製)
※４：ＨＥＬＩＯＳ  Ｒ１００Ｓ（トピー工業社製）
(製造方法)
成分（１）〜（19）を混合、脱泡し、容器に充填してネイルエナメルを得た。
実施例２のネイルカラーは外観、塗布膜共にマーブル様を呈するものであった。
【００５１】
実  施  例  ３
ネイルカラー：
（  成分  ）                                                （％）
（１）アクリル酸アルキルエマルションポリマー                ６０
（２）エタノール                                              ５
（３）精製水                                                残量
（４）ベントナイト                                            １
（５）赤色２２６号                                            ０.０１
（６）酸化チタン                                              ０.５
（７）青色着色繊維（７Ｄ、０.５ｍｍ）                          １.５
（８）パラオキシ安息香酸メチル                                ０.０５
（９）ジエチルアミノヒドロキシペンジル安息香酸ヘキシル        ０.０４
（10）メトキシケイヒ酸エチルヘキシル                          ０.０６
（11）ラベンダー水                                            ０.３
(製造方法)
成分（１）〜（11）を混合、脱泡し、容器に充填してネイルエナメルを得た。
実施例３のネイルカラーは外観、塗布膜共にマーブル様を呈するものであった。
【産業上の利用可能性】
【００５２】
本発明の美爪料は、優れた塗布性等を有しながら、塗布後の爪にきれいなマーブル状外観を付与することのできるものである。
【００５３】
しかも美爪料自体の外観が塗布色と同一または類似な美爪料であり、需用者の選択が容易となるため、商品性の高いものである。
【図１】
2015098441.tif 000006
【図２】
2015098441.tif 000007